Brevet FR2937397A1 — publié le 20100423

CANALISATION POUR TUYAUTERIE DE CARBURANT DE VEHICULE AERIEN OU SPATIAL, SON PROCEDE DE FABRICATION ET AILE D'AVION L'INCORPORANT. La présente invention concerne une canalisation pour tuyauterie de carburant de véhicule aérien ou spatial, en particulier destinée à être montée dans chacune des ailes d'un avion, une aile d'avion incorporant cette canalisation et un procédé de fabrication de cette dernière. Les tuyauteries ou lignes de carburant des avions actuels sont usuellement réalisées en aluminium, à l'instar des ailes dans lesquelles elles sont logées. On commence néanmoins depuis quelques années à concevoir des ailes et des tuyauteries de carburant en matériaux composites, afin d'alléger dans la mesure du possible ces tuyauteries et la voilure l'incorporant. On peut par exemple citer le document WO-A1-2006/136597 pour un exemple de canalisation composite, comportant deux conduits interne et externes coaxiaux séparés par des entretoises et qui sont au moins en partie réalisés en un matériau thermodurcissable composite, tel qu'une résine époxy renforcée par des fibres de carbone. Outre ce gain de masse, on a cherché à contrôler la conductivité électrique de l'ensemble de la voilure en cas de foudroiement, tout en éliminant les charges électrostatiques à l'intérieur de ces tuyauteries. En effet, il faut veiller lors d'un foudroiement à ce que, d'une part, la foudre s'écoule principalement par les structures des ailes et, d'autre part, à ce que l'accumulation de charges électrostatiques à l'intérieur de la tuyauterie parcourue par le carburant soit strictement limitée pour éviter tout risque d'explosion par inflammation du carburant. Les recherches menées sur ces tuyauteries composites ont ainsi conduit à concevoir des tuyaux à multicouches thermodurcissables composites, présentant deux couches ou � peaux � interne et externe qui sont chacune typiquement à base d'une résine époxy renforcée par des fibres de carbone et qui sont séparées par une couche intermédiaire ou � âme � typiquement à base de cette même résine époxy renforcée par des fibres de verre. La conductibilité des couches interne et externe qui est conférée par les fibres de carbone électriquement conductrices est prévue pour permettre l'évacuation par la couche interne des charges électrostatiques et le détournement par la couche externe de la foudre vis-à-vis de l'intérieur du tuyau. Quant à la couche intermédiaire, elle est essentiellement prévue pour isoler électriquement la couche externe de la couche interne par les fibres de verre qu'elle incorpore, tout en conférant via ces dernières un module d'inertie élevé au tuyau (i.e. une résistance satisfaisante aux efforts de flexion). Ces canalisations à multicouches thermodurcissables composites, si elles permettent de contrôler d'une manière satisfaisante la conductivité électrique, en termes d'évacuation des charges électrostatiques internes et de protection du carburant vis-à-vis de la foudre, présentent néanmoins l'inconvénient majeur d'être nettement plus lourdes que les canalisations usuelles en aluminium du fait de l'utilisation de fibres de verre dans la couche intermédiaire isolante. Un autre inconvénient de ces canalisations composites connues réside dans leur coût de fabrication relativement élevé, qui est dû aux opérations successives de dépôt et de consolidation des trois couches thermodurcissables. II est par ailleurs connu d'utiliser pour ces tuyauteries de carburant des tuyaux monocouche en résine époxy, qui comprend du graphite à titre de charge électriquement conductrice et qui est renforcée par des fibres de verre à titre de charge renforçante. Un but de la présente invention est de proposer une canalisation pour tuyauterie de carburant de véhicule aérien ou spatial, en particulier destinée à être montée dans chacune des ailes d'un avion, qui remédie à ces inconvénients, la canalisation comportant au moins un tuyau multicouches comprenant deux couches respectivement interne et externe réalisées chacune en une matière plastique composite qui est étanche et chimiquement résistante au carburant et qui est renforcée par des moyens de renfort électriquement conducteurs, ces couches étant séparées entre elles par une couche intermédiaire notamment apte à rigidifier le tuyau en flexion et/ou à l'isoler électriquement. A cet effet, chacune des couches interne et externe comprend au moins un enroulement à spires jointives, autour de l'axe de symétrie du tuyau, d'un élément continu réalisé en un matériau thermoplastique composite à matrice thermoplastique incorporant ces moyens de renfort, de sorte que ce tuyau permette d'évacuer les charges électrostatiques par sa couche interne et de détourner les décharges électriques dues à la foudre par sa couche externe tout en présentant un module d'inertie élevé et une masse réduite. Par l'expression � au moins un enroulement à spires jointives �, on entend dans la présente description un pli ou plusieurs plis cylindrique(s) radialement superposés, le ou chaque pli inclus dans la couche interne et dans la couche externe pouvant être formé d'au moins un élément thermoplastique composite continu (i.e. un ou plusieurs éléments chacun d'un seul tenant et de longueur importante), qui est enroulé sur une surface cylindrique sans espace axial entre les spires jointives formées - lesquelles peuvent se recouvrir deux à deux le long du tuyau û pour assurer l'étanchéité des couches au carburant. On notera que la structure à couches thermoplastiques interne et externe formées d'enroulements, qui caractérise le tuyau composite selon l'invention, présente le double avantage de présenter une masse réduite et d'être réalisable de manière simple et à un coût réduit, en comparaison des structures thermodurcissables connues incorporant des fibres de verre, tout en permettant de contrôler d'une manière satisfaisante la conductibilité de l'ensemble de la structure via les moyens de renfort conducteurs utilisés dans ces couches interne et externe. On notera également qu'un tuyau selon l'invention peut présenter une géométrie tant droite que coudée ou cintrée (i.e. avec des axes de symétrie éventuellement bidimensionnels, voire tridimensionnels), pourvu qu'il soit à symétrie de révolution (i.e. cylindrique par exemple de section circulaire et/ou même conique). Selon une autre caractéristique de l'invention, ledit ou chaque élément continu de la couche interne et/ou de la couche externe peut être formé d'un ruban enroulé par bobinage. Par � ruban �, on entend dans la présente description une bande ou similaire de largeur très réduite en comparaison de sa longueur. L'angle que fait chaque spire d'enroulement avec l'axe de symétrie du tuyau est de préférence sensiblement égal à 54°, ce qui permet d'obtenir un état d'équilibre satisfaisant de chaque élément continu enroulé, résistant au fluage et à la pression auxquels est soumis le tuyau. Selon une autre caractéristique de l'invention, ledit ou chaque élément continu des couches interne et externe peut comprendre à titre de moyens de renfort électriquement conducteurs des fibres renforçantes, de préférence des fibres de carbone. Avantageusement, ledit ou chaque élément continu des couches interne et externe peut comprendre à titre de moyens de renfort des fibres de carbone mélangées à d'autres fibres renforçantes électriquement isolantes, qui sont de préférence des fibres de verre ou d'aramide, afin d'ajuster la conductivité électrique de l'ensemble de la structure. Egalement à titre préférentiel, ledit ou chaque élément continu des couches interne et externe est à base d'au moins un polymère thermoplastique choisi dans le groupe constitué par les polyamides, les polyétherimides (PEI), les polysulfures de phénylène (PPS), les polyétheréthercétones (PEEK), les polyéthercétonecétones (PEKK) et leurs mélanges. On notera que d'autres polymères thermoplastiques sont utilisables, pourvu qu'ils présentent une étanchéité et une résistance chimique au carburant satisfaisantes. A titre encore plus préférentiel, la matrice thermoplastique dudit ou de chaque élément continu des couches interne et externe est à base d'un polyamide PA11 ou PAl2, et lesdits moyens de renfort de ces couches comprennent des fibres de carbone longues. Avantageusement, ledit ou chaque élément continu des couches interne et externe peut comprendre en outre du graphite à titre de charge électriquement conductrice dispersée dans cette matrice thermoplastique, par exemple en plus d'un mélange de fibres de carbone et de fibres de verre ou d'aramide. Avantageusement, la couche intermédiaire du tuyau peut comprendre au moins un enroulement à spires jointives, autour de la couche interne, d'un élément continu intermédiaire à matrice thermoplastique, qui est de préférence identique à la matrice thermoplastique des couches interne et/ou externe mais qui est dépourvue de tout moyen de renfort. Le ou chaque élément continu intermédiaire peut être alors formé d'un ruban enroulé par bobinage sur la couche interne, et il peut par ailleurs comprendre au moins une charge électriquement conductrice dispersée dans sa matrice thermoplastique, telle que du noir de carbone ou des fibres de carbone courtes. Selon une variante de l'invention, la couche intermédiaire du tuyau peut être apte à amortir les vibrations se propageant le long de la tuyauterie de carburant, étant alors de préférence à base d'au moins un élastomère de type caoutchouc ou élastomère thermoplastique, ou bien d'au moins un polymère thermoplastique adapté pour procurer cet amortissement. Dans l'un ou l'autre cas, on notera que cette couche intermédiaire est avantageusement totalement dépourvue de fibres de verre, ce qui permet d'alléger le tuyau multicouches l'incorporant en comparaison des tuyaux composites connus à couche intermédiaire renforcée par des 2 0 fibres de verre. A titre optionnel, le tuyau peut comprendre en outre, sous la couche interne, un revêtement interne définissant la surface radialement intérieure du tuyau et/ou, sur la couche externe, une gaine externe définissant la surface radialement extérieure du tuyau, ce revêtement et cette gaine étant 25 de préférence extrudés ou enroulés autour de l'axe de symétrie du tuyau. On notera que ce revêtement interne et/ou cette gaine peuvent permettre d'améliorer les propriétés physiques et chimiques du tuyau, comme par exemple l'étanchéité, l'aspect de surface ou la résistance à des produits contaminants. 30 Avantageusement, le tuyau peut être rigidifié sur sa surface radialement extérieure par une pluralité de nervures axiales solidaires de cette surface par exemple par soudage ou collage en y étant régulièrement espacées, de telle sorte que la rigidité en flexion et la tenue du tuyau en pression/ dépression soient augmentées. Chaque nervure est de préférence formée d'un jonc thermoplastique de section sensiblement circulaire qui est optionnellement renforcé par des fibres continues ou discontinues. On notera que le nombre de ces nervures peut être choisi en fonction des propriétés mécaniques et antivibratoires recherchées. Selon une autre caractéristique de l'invention, ledit tuyau peut être pourvu d'embouts de raccordement à ses extrémités respectives qui sont solidaires du tuyau et qui sont avantageusement réalisés en un matériau thermoplastique, composite thermoplastique incluant éventuellement des inserts métalliques, ou bien en un matériau métallique. De préférence ces embouts sont réalisés en un matériau thermoplastique ou bien en un matériau composite thermoplastique identique ou différent de celui des couches interne et externe du tuyau, le matériau de ces embouts comprenant optionnellement des fibres de renfort et/ou des charges électriquement conductrices. Dans ce cas préférentiel, chaque embout est avantageusement rapporté sur le tuyau via un soudage par rotation ou via un collage, et est en contact avec les surfaces radialement intérieure et extérieure du tuyau de sorte à assurer une équi-potentialité électrique entre ces surfaces. En variante chaque embout peut être formé d'un seul tenant avec le tuyau via un surmoulage, en étant monté au contact de la surface radialement extérieure du tuyau. Une aile d'avion selon l'invention, qui contient une tuyauterie de carburant comportant des canalisations raccordées à un réservoir de carburant de l'avion, est caractérisée en ce que l'une au moins de ces canalisations est telle que définie ci-dessus. Un procédé selon l'invention de fabrication d'un tuyau 30 multicouches pour une canalisation telle que définie ci-dessus comprend essentiellement les étapes successives suivantes : a) enroulement par bobinage à spires jointives sur un mandrin d'au moins un élément continu interne, tel qu'un ruban, réalisé en un matériau thermoplastique composite à matrice thermoplastique par exemple en polyamide et incorporant des moyens de renfort électriquement conducteurs, tels que des fibres de carbone éventuellement mélangées à d'autres fibres renforçantes électriquement isolantes comme des fibres de verre ou d'aramide, puis consolidation en continu du ou de chaque élément interne ainsi enroulé pour l'obtention d'une couche interne du tuyau, b) formation d'une couche intermédiaire du tuyau : (i) soit via un enroulement par bobinage à spires jointives sur la couche interne d'au moins un élément continu intermédiaire, tel qu'un ruban, réalisé en un matériau thermoplastique non renforcé à matrice thermoplastique de préférence identique à celle dudit élément continu interne, puis consolidation en continu du ou de chaque élément intermédiaire ainsi enroulé, (ii) soit via un recouvrement de la couche interne par cette couche intermédiaire qui est de préférence à base d'au moins un élastomère de type caoutchouc ou élastomère thermoplastique ou d'au moins un polymère thermoplastique, et qui est apte à amortir les vibrations se propageant le long de la tuyauterie de carburant, puis c) enroulement par bobinage à spires jointives sur cette couche intermédiaire d'au moins un élément continu externe, tel qu'un ruban, réalisé en un matériau thermoplastique composite qui est à matrice thermoplastique incorporant des moyens de renfort électriquement conducteurs, tels que des fibres de carbone, et qui est de préférence analogue à celui dudit élément continu interne, puis consolidation en continu du ou de chaque élément intermédiaire ainsi enroulé pour l'obtention d'une couche externe du tuyau. Comme indiqué précédemment, on réalise de préférence les enroulements précités en veillant à ce que l'angle que fait chaque spire d'enroulement de la couche interne, intermédiaire et/ou externe avec l'axe de symétrie du tuyau soit sensiblement égal à 54°. Ce procédé peut avantageusement comprendre une étape ultérieure de solidarisation d'embouts de raccordement avec les extrémités respectives du tuyau, ces embouts étant réalisés : - soit séparément en un matériau thermoplastique ou composite thermoplastique incluant éventuellement des inserts métalliques ou bien en un matériau métallique, cette solidarisation étant de préférence mise en oeuvre via un soudage par rotation ou un collage des embouts au contact des surfaces radialement intérieure et extérieure du tuyau, de sorte à assurer une équi-potentialité électrique entre ces surfaces, - soit d'un seul tenant avec le tuyau par surmoulage d'un matériau thermoplastique ou composite thermoplastique, chaque embout venant alors au contact de la surface radialement extérieure du tuyau. D'autres caractéristiques, avantages et détails de la présente invention ressortiront à la lecture de la description suivante de plusieurs exemples de réalisation de l'invention, donnés à titre illustratif et non limitatif, ladite description étant réalisée en référence avec les dessins joints, parmi lesquels : la figure 1 est une vue schématique en section axiale d'un 20 tuyau pour une canalisation selon l'invention, la figure 2 est une vue schématique de détail en demi-section axiale du tuyau de la figure 1, illustrant la structure multicouches de ce tuyau selon un exemple de réalisation de l'invention, les figures 3 et 4 sont deux vues schématiques en section 25 radiale de tuyaux selon deux variantes de réalisation de l'invention, ce tuyau étant respectivement pourvu de quatre et de trois nervures de rigidification, la figure 5 est une vue schématique en section axiale d'un tuyau selon l'invention équipé d'embouts de raccordement à ses extrémités respectives, et 30 la figure 6 est une photographie illustrant un mode de réalisation du tuyau de la figure 4 équipé de ces embouts. Le tuyau multicouches 1 illustré aux figures 1 à 6 est en particulier destiné à équiper une canalisation pour tuyauterie de carburant logée dans une aile d'avion. Ce tuyau 1 selon l'invention comprend essentiellement : - deux couches radialement interne 2 et externe 3 réalisées chacune en un matériau plastique composite qui est étanche et chimiquement résistante au carburant de l'avion et qui est renforcé par des fibres de renfort électriquement conductrices, de préférence des fibres longues de carbone par exemple coupées à des fibres électriquement isolantes comme des fibres de verre ou d'aramide, et - une couche intermédiaire 4 séparant ces couches 2 et 3 entre elles, qui est apte à rigidifier le tuyau en flexion, à l'isoler électriquement et/ou à amortir les vibrations se propageant le long de la tuyauterie de carburant. Selon l'invention, la couche interne 2 et la couche externe 3 comprennent chacune au moins un enroulement à spires jointives par bobinage d'un ruban ou similaire autour de l'axe de symétrie X du tuyau 1, et ces couches 2 et 3 sont respectivement réalisées en des matériaux composites spécifiquement thermoplastiques qui sont de préférence choisis analogues. Le matériau de la couche 2 et de la couche 3 comprend une matrice thermoplastique par exemple à base de polyamide PA11 ou PAl2 à laquelle sont intégrées les fibres de renfort précitées. Comme indiqué précédemment, on notera que sont également utilisables dans la matrice thermoplastique de l'une et l'autre de ces couches 2 et 3 tous autres polymères thermoplastiques présentant notamment des propriétés d'étanchéité et de résistance chimique satisfaisantes vis-à-vis du carburant choisi. Quant à la couche intermédiaire 4, elle peut également comprendre au moins un enroulement à spires jointives, autour de la couche interne 2, d'un ruban à matrice thermoplastique bobiné sur la couche interne 2. La matrice thermoplastique de la couche 4 est de préférence identique à celle de la couche 2 (e.g. à base de PA11 ou de PAl2) mais elle est dépourvue de tout moyen de renfort. En variante, cette couche intermédiaire 4 peut être apte à amortir les vibrations se propageant le long de la canalisation, étant alors à base d'un élastomère de type caoutchouc ou élastomère thermoplastique, ou bien d'un polymère thermoplastique adapté pour procurer cet amortissement. Optionnellement dans l'un ou l'autre cas, la couche intermédiaire 4 peut comprendre une charge électriquement conductrice dispersée dans sa matrice thermoplastique, telle que du noir de carbone ou des fibres de carbone courtes, à titre non limitatif. A titre indicatif, l'épaisseur de chaque couche 2, 3, 4 du tuyau 1 est par exemple comprise entre 0,4 mm et 0,6 mm. On notera qu'un revêtement intérieur et/ou une gaine extérieure pour le tuyau 1 pourrai(en)t être déposés radialement sous la couche 2 et/ou radialement sur la couche 3, respectivement, par exemple pour améliorer les propriétés physiques et chimiques du tuyau 1. Ce tuyau 1 est avantageusement fabriqué comme suit. On commence par enrouler par bobinage sur un mandrin le ou chaque ruban thermoplastique renforcé et électriquement conducteur qui est destiné à former la couche interne 2, avantageusement selon un angle de 54° avec l'axe X, puis on le consolide en continu. On enroule ensuite sur cette couche interne 2, également par bobinage et avantageusement selon un angle de 54° avec l'axe X, le ou chaque ruban thermoplastique non renforcé (de préférence à matrice thermoplastique identique à celle du ruban de la couche 2), puis on le consolide en continu pour l'obtention de la couche intermédiaire 4. Dans la variante précitée, on recouvre la couche 2 par le matériau élastomère ou thermoplastique précité. Puis on enroule sur cette couche 4, toujours par bobinage à spires jointives et avantageusement selon le même angle de 54°, le ou chaque ruban thermoplastique renforcé et électriquement conducteur de préférence réalisé en un matériau analogue à celui de la couche interne 2, Il puis on consolide en continu le ou chaque ruban ainsi enroulé pour l'obtention de la couche externe 3. Comme illustré aux figures 3 et 4, le tuyau 1, 1' peut être rigidifié sur sa surface radialement extérieure par des nervures axiales 5 solidaires de cette surface par exemple par soudage ou collage en y étant régulièrement espacées, en vue d'augmenter encore le module d'inertie et la tenue du tuyau 1, 1' en pression/ dépression. Chaque nervure 5 est par exemple formée d'un jonc thermoplastique de section circulaire, pouvant être optionnellement renforcé par des fibres continues ou discontinues. On notera que le nombre de nervures 5, de préférence au moins égal à trois, peut varier en fonction des propriétés mécaniques et antivibratoires recherchées. Comme illustré aux figures 5 et 6, le tuyau 1 peut être pourvu d'embouts de raccordement 6 et 7 à ses extrémités respectives la et 1 b qui en sont solidaires et qui sont de préférence réalisés en un matériau thermoplastique ou thermoplastique composite identique ou différent de celui des couches 2 et 3 du tuyau 1. Dans ce cas préférentiel, chaque embout 6, 7 est avantageusement rapporté sur le tuyau 1 via un soudage par rotation (i.e. par friction) et est alors en contact avec les surfaces radialement intérieure 1c et extérieure 1d du tuyau 1 de sorte à assurer leur équi-potentialité électrique. En variante, chaque embout 6, 7 de type thermoplastique ou thermoplastique composite est formé d'un seul tenant avec le tuyau 1 via un surmoulage dans un moule à injection, en étant alors monté au contact de sa surface radialement extérieure 1d. En résumé, ce tuyau 1 permet notamment d'évacuer les charges électrostatiques par sa couche interne 2 et de détourner les décharges électriques par sa couche externe 3 tout en présentant un module d'inertie élevé. De plus, il est relativement léger (notamment du fait de l'absence de fibres de verre) tout en étant réalisable par un procédé relativement simple et donc peu coûteux à mettre en oeuvre, en comparaison des tuyaux à couches thermodurcissables composites de l'art antérieur. REVENDICATIONS1) Canalisation pour tuyauterie de carburant de véhicule aérien ou spatial, en particulier destinée à être montée dans chacune des ailes d'un avion, la canalisation comportant au moins un tuyau multicouches (1, 1') comprenant deux couches respectivement interne (2) et externe (3) réalisées chacune en une matière plastique composite qui est étanche et chimiquement résistante au carburant et qui est renforcée par des moyens de renfort électriquement conducteurs, ces couches étant séparées entre elles par une couche intermédiaire (4) notamment apte à rigidifier le tuyau en flexion et/ou à l'isoler électriquement, caractérisée en ce que chacune des couches interne et externe comprend au moins un enroulement à spires jointives, autour de l'axe de symétrie (X) du tuyau, d'un élément continu réalisé en un matériau thermoplastique composite à matrice thermoplastique incorporant ces moyens de renfort, de sorte que ce tuyau permette d'évacuer les charges électrostatiques par sa couche interne et de détourner les décharges électriques par sa couche externe tout en présentant un module d'inertie élevé et une masse réduite. 2) Canalisation selon la revendication 1, caractérisée en ce que ledit ou chaque élément continu de la couche interne (2) et/ou de la couche externe (3) est formé d'un ruban enroulé par bobinage, l'angle que fait chaque spire d'enroulement avec ledit axe de symétrie (X) étant de préférence sensiblement égal à 54°. 3) Canalisation selon la revendication 1 ou 2, caractérisée en ce que ledit ou chaque élément continu des couches interne (2) et externe (3) comprend à titre de moyens de renfort des fibres renforçantes électriquement conductrices, de préférence des fibres de carbone. 30 4) Canalisation selon la revendication 3, caractérisée en ce que ledit ou chaque élément continu des couches interne (2) et externe (3) 25comprend à titre de moyens de renfort des fibres de carbone mélangées à d'autres fibres renforçantes électriquement isolantes, qui sont de préférence des fibres de verre ou d'aramide. 5) Canalisation selon une des revendications précédentes, caractérisée en ce que ledit ou chaque élément continu des couches interne (2) et externe (3) est à base d'au moins un polymère thermoplastique choisi dans le groupe constitué par les polyamides, les polyétherimides (PEI), les polysulfures de phénylène (PPS), les polyétheréthercétones (PEEK), les polyéthercétonecétones (PEKK) et leurs mélanges. 6) Canalisation selon la revendication 5, caractérisée en ce que la matrice thermoplastique dudit ou de chaque élément continu des couches interne (2) et externe (3) est à base d'un polyamide PA11 ou PAl2, et en ce que lesdits moyens de renfort de ces couches comprennent des fibres de carbone longues. 7) Canalisation selon une des revendications précédentes, caractérisée en ce que ledit ou chaque élément continu des couches interne (2) et externe (3) comprend en outre du graphite à titre de charge électriquement conductrice, par exemple en plus d'un mélange de fibres de carbone et de fibres de verre ou d'aramide. 8) Canalisation selon une des revendications précédentes, caractérisée en ce que la couche intermédiaire (4) dudit tuyau (5) comprend au moins un enroulement à spires jointives, autour de la couche interne (2), d'un élément continu intermédiaire à matrice thermoplastique, qui est de préférence identique à la matrice thermoplastique des couches interne et/ou externe (3) mais qui est dépourvue de tout moyen de renfort.30 9) Canalisation selon la revendication 8, caractérisée en ce que ledit ou chaque élément continu intermédiaire est formé d'un ruban enroulé par bobinage sur la couche interne (2). 10) Canalisation selon la revendication 8 ou 9, caractérisée en ce que ledit ou chaque élément continu intermédiaire comprend au moins une charge électriquement conductrice dispersée dans sa matrice thermoplastique, telle que du noir de carbone ou des fibres de carbone courtes. 11) Canalisation selon une des revendications 1 à 7, caractérisée en ce que la couche intermédiaire (4) dudit tuyau (1, 1') est apte à amortir les vibrations se propageant le long de la tuyauterie de carburant, étant de préférence à base d'au moins un élastomère de type caoutchouc ou élastomère thermoplastique, ou bien d'au moins un polymère thermoplastique adapté pour procurer cet amortissement. 12) Canalisation selon une des revendications précédentes, caractérisée en ce que ledit tuyau (1, 1') comprend en outre, sous la couche interne (2), un revêtement interne définissant la surface radialement intérieure du tuyau et/ou, sur la couche externe (3), une gaine externe définissant la surface radialement extérieure du tuyau, ce revêtement et cette gaine étant de préférence extrudés ou enroulés autour de l'axe de symétrie (X) du tuyau. 13) Canalisation selon une des revendications précédentes, caractérisée en ce que ledit tuyau (1, 1') est rigidifié sur sa surface radialement extérieure par une pluralité de nervures axiales (5) solidaires de cette surface par exemple par soudage ou collage en y étant régulièrement espacées, de telle sorte que la rigidité en flexion et la tenue du tuyau en pression/ dépression soient augmentées. 14) Canalisation selon la revendication 13, caractérisée en ce que chacune desdites nervures (5) est formé d'un jonc thermoplastique de section sensiblement circulaire qui est optionnellement renforcé par des fibres continues ou discontinues. 15) Canalisation selon une des revendications précédentes, caractérisée en ce que ledit tuyau (1, 1') est pourvu d'embouts de raccordement (6 et 7) à ses extrémités respectives (la et 1 b) qui sont solidaires du tuyau et qui sont réalisés en un matériau thermoplastique, composite thermoplastique incluant éventuellement des inserts métalliques, ou bien en un matériau métallique. 16) Canalisation selon la revendication 15, caractérisée en ce que lesdits embouts (6 et 7) sont réalisés en un matériau thermoplastique ou bien en un matériau composite thermoplastique identique ou différent de celui des couches interne (2) et externe (3) du tuyau (1, 1'), le matériau de ces embouts comprenant optionnellement des fibres de renfort et/ou des charges électriquement conductrices. 17) Canalisation selon la revendication 16, caractérisée en ce que chacun desdits embouts (6, 7) est rapporté sur ledit tuyau (1, 1') via un soudage par rotation ou via un collage, et est en contact avec les surfaces radialement intérieure (1c) et extérieure (1d) du tuyau de sorte à assurer une équi-potentialité électrique entre ces surfaces. 18) Canalisation selon la revendication 16, caractérisée en ce que chacun desdits embouts (6, 7) est formé d'un seul tenant avec ledit tuyau (1, 1') via un surmoulage et est monté au contact de la surface radialement extérieure (1d) du tuyau. 30 19) Aile d'avion contenant une tuyauterie de carburant comportant des canalisations raccordées à un réservoir de carburant de 25l'avion, caractérisée en ce que l'une au moins de ces canalisations est telle que définie à l'une des revendications précédentes. 20) Procédé de fabrication d'un tuyau multicouches (1, 1') pour une canalisation selon une des revendications 1 à 18, caractérisé en ce qu'il comprend essentiellement les étapes successives suivantes : a) enroulement par bobinage à spires jointives sur un mandrin d'au moins un élément continu interne, tel qu'un ruban, réalisé en un matériau thermoplastique composite à matrice thermoplastique par exemple en polyamide et incorporant des moyens de renfort électriquement conducteurs, tels que des fibres de carbone, puis consolidation en continu du ou de chaque élément interne ainsi enroulé pour l'obtention d'une couche interne (2) du tuyau, b) formation d'une couche intermédiaire (4) du tuyau : (i) soit via un enroulement par bobinage à spires jointives sur la couche interne d'au moins un élément continu intermédiaire, tel qu'un ruban, réalisé en un matériau thermoplastique non renforcé à matrice thermoplastique de préférence identique à celle dudit élément continu interne, puis consolidation en continu du ou de chaque élément intermédiaire ainsi enroulé, (ii) soit via un recouvrement de la couche interne par cette couche intermédiaire qui est de préférence à base d'au moins un élastomère de type caoutchouc ou élastomère thermoplastique ou d'au moins un polymère thermoplastique, et qui est apte à amortir les vibrations se propageant le long de la tuyauterie de carburant, puis c) enroulement par bobinage à spires jointives sur cette couche intermédiaire d'au moins un élément continu externe, tel qu'un ruban, réalisé en un matériau thermoplastique composite qui est à matrice thermoplastique incorporant des moyens de renfort électriquement conducteurs, tels que des fibres de carbone, et qui est de préférence analogue à celui dudit élément continu interne, puis consolidation en continudu ou de chaque élément intermédiaire ainsi enroulé pour l'obtention d'une couche externe (3) du tuyau. 21) Procédé de fabrication selon la revendication 20, caractérisé en ce que l'on réalise ces enroulements de manière que l'angle que fait chaque spire d'enroulement de la couche interne (2), intermédiaire (4) et/ou externe (3) avec ledit axe de symétrie (X) du tuyau (1, 1') soit sensiblement égal à 54°. 22) Procédé de fabrication selon la revendication 20 ou 21, caractérisé en ce qu'il comprend une étape ultérieure de solidarisation d'embouts de raccordement (6 et 7) avec les extrémités respectives (la et 1 b) du tuyau (1, 1'), ces embouts étant réalisés : - soit séparément en un matériau thermoplastique ou composite thermoplastique incluant éventuellement des inserts métalliques ou bien en un matériau métallique, cette solidarisation étant de préférence mise en oeuvre via un soudage par rotation ou un collage des embouts au contact des surfaces radialement intérieure (1c) et extérieure (1d) du tuyau, de sorte à assurer une équi-potentialité électrique entre ces surfaces, - soit d'un seul tenant avec le tuyau par surmoulage d'un matériau thermoplastique ou composite thermoplastique, chaque embout venant alors au contact de la surface radialement extérieure (1d) du tuyau.